(57)【要約】自動車等の内装材に使用される積層材料（５）および該積層材料（５）に使用される接着性シート（１）である。接着性シート（１）は、多孔質シート（２）に合成樹脂（４）を含浸せしめ、更に該多孔質シート（２）の表面に熱硬化性樹脂粉末（３）を存在せしめたものであり、積層材料（５）は、接着性シート（１）を少なくとも芯材（６）や表皮材等の他の部材に積層したものである。
2004005017.tif 000002
【特許請求の範囲】
【請求項１】
合成樹脂を含浸した多孔質シートの表面に熱硬化性樹脂粉末を存在せしめたことを特徴とする接着性シート
【請求項２】
該多孔質シートに含浸されている合成樹脂は熱硬化性樹脂である請求項１に記載の接着性シート
【請求項３】
該多孔質シートの表面に存在する熱硬化性樹脂粉末は、熱溶融性熱硬化性樹脂である請求項１に記載の接着性シート
【請求項４】
該熱溶融性熱硬化性樹脂はフェノール系樹脂である請求項３に記載の接着性シート
【請求項５】
請求項１〜請求項４に記載の接着性シートと他の部材とを該接着性シートの表面に存在する熱硬化性樹脂粉末を介して接着したことを特徴とする積層材料
【発明の詳細な説明】
【技術分野】  本発明は、本発明は例えば自動車の内装材や建材等に使用される接着性シートおよび該接着性シートと他の部材とを積層した積層材料に関する。
【背景技術】  この種の接着性シートとしては、従来からフェノール樹脂等の熱硬化性樹脂を繊維シート等の多孔質シートに含浸せしめ、Ｂ状態に硬化せしめたものが提供されている。該接着性シートは、他の部材に重ねて熱圧着することによって他の部材に接着積層され、また所望なれば同時に所定形状に成形される。しかしながら上記接着性シートは、長期間保存すると含浸する熱硬化性樹脂の硬化がＢ状態よりも更に進行し、該接着性シートの他の部材との接着性が無くなってしまう。そこで熱硬化性樹脂を含む多孔質シートの表面に、エチレン−酢酸ビニル共重合体（ＥＶＡ）やポリアミド（ＰＡ）等のホットメルト樹脂粉末を存在せしめた接着性シートが提供されている。
上記接着性シートにあっては、多孔質シートに含浸されている熱硬化性樹脂がＢ状態よりも更に硬化して接着性がなくなっても表面に存在するホットメルト樹脂粉末を加熱溶融せしめると共に、他の部材の表面に重ね合わせて圧着成形することによって該接着性シートを他の部材に接着積層することが出来る。
上記ホットメルト樹脂粉末が表面に存在している接着性シートを他の部材に圧着成形する際、圧着成形温度は該接着性シートに含まれている熱硬化性樹脂の硬化温度以上で行われるが、そうするとホットメルトが過度に溶融するので、接着性シートと他の部材との初期接着強度が確保出来なくなり、相互剥離するおそれがあるという問題があった。
本発明は上記課題を解決するための手段として、合成樹脂（４）を含浸した多孔質シート（２）の表面に熱硬化性樹脂粉末（３）を存在せしめた接着性シート（１）を提供するものである。該多孔質シート（２）に含浸されている合成樹脂（４）は熱硬化性樹脂であることが望ましい。
また上記多孔質シート（２）の表面に存在する熱硬化性樹脂粉末（３）は、熱溶融性熱硬化性樹脂であることが望ましく、更に該熱溶融性熱硬化性樹脂はフェノール系樹脂であることが望ましい。
また本発明は更に、上記接着性シート（１）と他の部材とを該接着性シート（１）の表面に存在する熱硬化性樹脂粉末（３）を介して接着した積層材料（５）を提供するものである。
【発明の開示】
接着性シート（１）に含浸されている熱硬化性樹脂が保存中にＢ状態よりも更に硬化して接着性がなくなっても、該接着性シート（１）の表面に存在する熱硬化性樹脂粉末（３）は硬化せず接着性を維持する。そこで接着性シート（１）の熱硬化性樹脂粉末（３）の存在する表面を他の部材の表面に重ね合わせ、熱圧着して接着性シート（１）と他の部材とを接着する。該接着性シート（１）と他の部材とは該熱硬化性樹脂粉末（３）を介して接着するが、該熱硬化性樹脂粉末（３）が熱溶融性である場合には該熱硬化性樹脂粉末（３）は熱圧着時に溶融して、まず該接着性シート（１）と他の部材との初期接着が行われ、更に該熱硬化性樹脂は硬化して最終接着が行われる。
【図面の簡単な説明】  第１図は、接着性シートの製造工程を説明する図である。
第２図は、積層材料の部分断面を示す図である。
第３図は、一実施例の接着性シートの部分断面を示す図である。
第４図は、一実施例の積層材料のプレス成形工程を説明する図である。
第５図は、一実施例の積層材料（サイレンサー）の斜視図である。
【符号の説明】
１  接着性シート
２  多孔質シート
３  熱硬化性樹脂粉末
４  合成樹脂
５  積層材料
６  芯材
【発明を実施するための最良の形態】  以下本発明を詳細に説明する。
〔接着性シート〕
本発明の接着性シート（１）とは、合成樹脂（４）を塗布、含浸した多孔質シート（２）の表面に熱硬化性樹脂粉末（３）を存在せしめたものである。以下、本発明で使用される上記多孔質シート（２）、合成樹脂（４）、熱硬化性樹脂粉末（３）等について説明する。
〔多孔質シート〕
本発明で使用される多孔質シート（２）としては、例えば、ポリエステル繊維、ポリエチレン繊維、ポリプロピレン繊維、ポリアミド繊維、アクリル繊維、ウレタン繊維、ポリ塩化ビニル繊維、ポリ塩化ビニリデン繊維、ビスコース繊維、アセテート繊維、ウレタン繊維等の合成繊維、紙、パルプ、木綿、羊毛、絹、ヤシ繊維、麻繊維、竹繊維、ケナフ繊維等の天然繊維、ガラス繊維、炭素繊維、セラミック繊維、石綿等の無機繊維、またはこれらの繊維を使用した繊維製品のスクラップを解繊して得られた再生繊維等の一種又は二種以上の繊維からなる不織布、編織物、フェルト、およびそれらの積層物等の繊維集合体からなるシート、ポリ塩化ビニル合成皮革、ポリウレタン合成皮革、ポリアミド合成皮革等の合成皮革、ポリウレタン発泡体、ポリエチレン、ポリプロピレン等のポリオレフィン発泡体、ポリ塩化ビニル発泡体、ポリスチレン発泡体、メラミン樹脂発泡体、尿素樹脂発泡体、フェノール樹脂発泡体等の発泡体シート、あるいは上記不織布、編織物や合成皮革にポリウレタン発泡体シート、ポリエチレン発泡体シート、ポリプロピレン発泡体シート、ポリウレタン発泡体シート等を裏打ちした積層シート等が挙げられる。
〔合成樹脂〕
上記多孔質シート（２）には、成形性を付与する目的で、あるいは補強する目的で、合成樹脂（４）が塗布あるいは含浸される。
本発明で使用される合成樹脂（４）としては、例えば、ウレタン樹脂、メラミン樹脂、熱硬化型アクリル樹脂、尿素樹脂、フェノール系樹脂（レゾルシン樹脂、アルキルレゾルシン樹脂を含む）、エポキシ樹脂、熱硬化型ポリエステル樹脂、熱硬化型ポリアミド樹脂等の熱硬化性樹脂、ポリエチレン、ポリプロピレン、エチレン−プロピレン共重合体、エチレン−プロピレンターポリマー、エチレン−酢酸ビニル共重合体、ポリ塩化ビニル、ポリ塩化ビニリデン、ポリスチレン、ポリ酢酸ビニル、フッ素樹脂、熱可塑性アクリル樹脂、熱可塑性ポリエステル、熱可塑性ポリアミド、熱可塑性ウレタン樹脂、アクリロニトリル−ブタジエン共重合体、スチレン−ブタジエン共重合体、アクリロニトリル−ブタジエン−スチレン共重合体等の熱可塑性樹脂が使用される。これらの合成樹脂（４）はそれぞれ単独でまたは２種以上組合せて使用されてもよい。
本発明の合成樹脂（４）として熱硬化性樹脂を使用する場合、フェノール系樹脂を使用することが望ましく、特に、一価フェノールおよび／または多価フェノールとアルデヒドおよび／またはアルデヒド供与体との初期縮合物であるフェノール系樹脂初期縮合物を使用するのが好ましい。上記一価フェノールおよび／または多価フェノールは一価フェノールであってもよいし、多価フェノールであってもよいし、一価フェノールと多価フェノールとの混合物であってもよい。また、本発明における熱硬化性樹脂は、一価フェノールとアルデヒドおよび／またはアルデヒド供与体とを縮合させた初期縮合物と、多価フェノールとアルデヒドおよび／またはアルデヒド供与体とを縮合させた初期縮合物とを共縮合させた初期共縮合物であってもよい。
上記一価フェノールとしては、フェノールや、ｏ−クレゾール、ｍ−クレゾール、ｐ−クレゾール、エチルフェノール、イソプロピルフェノール、キシレノール、３，５−キシレノール、ブチルフェノール、ｔ−ブチルフェノール、ノニルフェノール等のアルキルフェノール、ｏ−フルオロフェノール、ｍ−フルオロフェノール、ｐ−フルオロフェノール、ｏ−クロロフェノール、ｍ−クロロフェノール、ｐ−クロロフェノール、ｏ−ブロモフェノール、ｍ−ブロモフェノール、ｐ−ブロモフェノール、ｏ−ヨードフェノール、ｍ−ヨードフェノール、ｐ−ヨードフェノール、ｏ−アミノフェノール、ｍ−アミノフェノール、ｐ−アミノフェノール、ｏ−ニトロフェノール、ｍ−ニトロフェノール、ｐ−ニトロフェノール、２，４−ジニトロフェノール、２，４，６−トリニトロフェノール等の一価フェノール置換体、ナフトール等の多環式一価フェノールなどが挙げられ、これら一価フェノールは単独で又は二種以上混合して使用することができる。
また上記多価フェノールとしては、レゾルシン、アルキルレゾルシン、ピロガロール、カテコール、アルキルカテコール、ハイドロキノン、アルキルハイドロキノン、フロログルシン、ビスフェノール、ジヒドロキシナフタリン等が挙げられ、これら多価フェノールは単独でまたは２種以上混合して使用することができる。多価フェノールのうち好ましいものは、レゾルシンまたはアルキルレゾルシンであり、特に好ましいものはレゾルシンよりもアルデヒドとの反応速度が速いアルキルレゾルシンである。
上記アルキルレゾルシンとしては、例えば５−メチルレゾルシン、５−エチルレゾルシン、５−プロピルレゾルシン、５−ｎ−ブチルレゾルシン、４，５−ジメチルレゾルシン、２，５−ジメチルレゾルシン、４，５−ジエチルレゾルシン、２，５−ジエチルレゾルシン、４，５−ジプロピルレゾルシン、２，５−ジプロピルレゾルシン、４−メチル−５−エチルレゾルシン、２−メチル−５−エチルレゾルシン、２−メチル−５−プロピルレゾルシン、２，４，５−トリメチルレゾルシン、２，４，５−トリエチルレゾルシン等がある。
エストニア産オイルシェールの乾留によって得られる多価フェノール混合物は安価であり、かつ５−メチルレゾルシンのほか反応性の高い各種アルキルレゾルシンを多量に含むので、本発明において特に好ましい多価フェノール原料である。
上記一価フェノールおよび／または多価フェノールとの縮合に用いられるアルデヒドおよび／またはアルデヒド供与体としてはアルデヒド、および分解するとアルデヒドを生成供与する化合物またはそれらの混合物を意味し、このような化合物としては、ホルマリン、ホルムアルデヒド、パラホルムアルデヒド、トリオキサン、アセトアルデヒド、プロピオンアルデヒド、ポリオキシメチレン、クロラール、ヘキサメチレンテトラミン、フルフラール、グリオキザール、ｎ−ブチルアルデヒド、カプロアルデヒド、アリルアルデヒド、ベンズアルデヒド、クロトンアルデヒド、アクロレイン、テトラオキシメチレン、フェニルアセトアルデヒド、ｏ−トルアルデヒド、ｍ−トルアルデヒド、ｐ−トルアルデヒド、サリチルアルデヒド、メチロール尿素、メチル化メチロール尿素、尿素樹脂、メチロールメラミン、メチル化メチロールメラミン、アルキロール化トリアゾン誘導体の単独または２種以上の混合物が例示される。
上記一価フェノールおよび／または多価フェノールとアルデヒドおよび／またはアルデヒド供与体との縮合は通常、例えば水酸化ナトリウム、水酸化カリウム、水酸化バリウム、水酸化カルシウム等のアルカリ金属やアルカリ土類金属の水酸化物、石灰等のアルカリ土類金属の酸化物、炭酸ナトリウム、亜硫酸ナトリウム、酢酸ナトリウム、リン酸ナトリウム等のアルカリ金属の弱酸塩類、アンモニア、トリメチルアミン、トリエチルアミン、ヘキサメチレンテトラミン、ピリジン等のアミン類等の存在下で行われる。
また上記フェノール系樹脂初期縮合物には、亜硫酸、重亜硫酸又はメタ重亜硫酸と、アルカリ金属又はトリメチルアミンやベンジルトリメチルアンモニウム等の第四級アミンもしくは第四級アンモニウムとを反応させて得られる水溶性亜硫酸塩や、これらの水溶性亜硫酸塩とアルデヒドとの反応によって得られるヒドロキシメタンスルホン酸塩等のヒドロキシアルカンスルホン酸塩、あるいはホルムアルデヒドナトリウムスルホキシラート（ロンガリット）、ベンズアルデヒドナトリウムキシラート等の脂肪族、芳香族アルデヒドのアルカリ金属スルホキシラート類、ナトリウムハイドロサルファイト、マグネシウムハイドロサルファイト等のアルカリ金属、アルカリ土類金属のハイドロサルファイト（亜ジチオン酸塩）類、ナトリウムエチルスルホキシラート等のアルキルスルホキシラート類、ヒドロキシメタンスルフィン酸塩等のヒドロキシアルカンスルフィン酸塩等による水溶性付与の処理が施されてもよい。
更に上記フェノール系樹脂初期縮合物には更にポリエチレン、ポリプロピレン、エチレン−プロピレン共重合体、エチレン−酢酸ビニル共重合体、酢酸ビニル重合体、アクリル酸エステル重合体、スチレン重合体、スチレン−ブタジエン共重合体、アクリロニトリル−ブタジエン共重合体、アクリロニトリル−ブタジエン−スチレン共重合体、低融点ポリアミド、低融点ポリエステル等の熱可塑性樹脂のエマルジョンや水溶液あるいは粉末等の一種または二種以上の混合物が混合されてもよい。
また更に上記フェノール系樹脂初期縮合物は、所望なれば、尿素、チオ尿素、メラミン、チオメラミン、ジシアンジアミン、グアニジン、アセトグアナミン、ベンゾグアナミン、２，６−ジアミノ−１，３−ジアミン等のアミノ系樹脂単量体および／または該アミノ系樹脂単量体からなる初期縮合物を添加して、上記一価フェノールまたは多価フェノールまたは初期縮合物と共縮合せしめてもよい。
なお上記フェノール系樹脂初期縮合物は、通常、水溶液または有機溶剤−水混合溶液として提供されるが、該有機溶剤としては、メタノール、エタノール、ｎ−プロパノール、イソプロパノール、ｎ−ブタノール、イソブタノール、ｓ−ブタノール、ｔ−ブタノール、ｎ−アミルアルコール、イソアミルアルコール、ｎ−ヘキサノール、メチルアミルアルコール、２−エチルブタノール、ｎ−ヘプタノール、ｎ−オクタノール、トリメチルノニルアルコール、シクロヘキサノール、ベンジルアルコール、フルフリルアルコール、テトラヒドロフルフリルアルコール、アビエチルアルコール、ジアセトンアルコール等のアルコール類、アセトン、メチルアセトン、メチルエチルケトン、メチル−ｎ−プロピルケトン、メチル−ｎ−ブチルケトン、メチルイソブチルケトン、ジエチルケトン、ジ−ｎ−プロピルケトン、ジイソブチルケトン、アセトニルアセトン、メチルオキシド、シクロヘキサノン、メチルシクロヘキサノン、アセトフェノン、ショウノウ等のケトン類、エチレングリコール、ジエチレングリコール、トリエチレングリコール、プロピレングリコール、トリメチレングリコール、ポリエチレングリコール等のグリコール類、エチレングリコールモノメチルエーテル、エチレングリコールモノエチルエーテル、エチレングリコールイソプロピルエーテル、ジエチレングリコールモノメチルエーテル、トリエチレングリコールモノメチルエーテル等のグリコールエーテル類、エチレングリコールジアセテート、ジエチレングリコールモノエチルエーテルアセテート等の上記グリコール類のエステル類やその誘導体、１，４−ジオキサン等のエーテル類、ジエチルセロソルブ、ジエチルカルビトール、エチルラクテート、イソプロピルラクテート、ジグリコールジアセテート、ジメチルホルムアミド等の水可溶性または親水性有機溶剤の単独または２種以上の混合物を使用することが出来る。
本発明の合成樹脂（４）は、上記多孔質シート（２）に対して通常固形分として２〜１０００ｇ／ｍ２塗布または含浸される。
合成樹脂（４）を塗布または含浸した多孔質シート（２）は加熱乾燥して合成樹脂（４）をＢ状態とすることが好ましい。
本発明の接着性シート（１）には、更に、酸化防止剤、帯電防止剤、難燃剤、防炎剤、防虫剤、防腐剤、撥水剤、撥油剤、尿素、エチレン尿素、プロピレン尿素、５−ヒドロキシプロピレン尿素、５−メトキシプロピレン尿素、５−メチルプロピレン尿素、４，５−ジメトキシエチレン尿素、メラミン若しくはこれらの初期縮合物または化合物、一価フェノールや、レゾルシン、アルキルレゾルシン等の多価フェノール若しくはこれらの初期縮合物（レゾール型フェノール樹脂、ノボラック型フェノール樹脂を含む）、ジシアンジアミド、パラバン酸、亜硫酸ナトリウム、アンモニウムコバルト、２，４−ジニトロフェニルヒドラジン（ＤＮＰＨ）、タンニン、カテキン類、フラボノイド類（フラボン、フラボノール、ジヒドロフラボノール、イソフラボン、フラバノン、カルコン、アントシアニジン等）、フロログルシン、アセチルアセトン、キトサン、活性炭、木炭、ヤシガラ、木粉、樹皮、蛋白質、ワックス類、老化防止剤、紫外線吸収剤等の添加剤が含まれてもよい。
〔熱硬化性樹脂粉末〕
本発明の接着性シート（１）の表面に存在せしめられる熱硬化性樹脂粉末（３）としては、フェノール系樹脂（ノボラック型フェノール樹脂、レゾール型フェノール樹脂を含む）、エポキシ樹脂、メラミン樹脂、ユリア樹脂等の熱硬化性樹脂の粉末（３）が使用される。
熱硬化性樹脂粉末（３）としてフェノール系樹脂を使用する場合、該樹脂は熱溶融性がある熱硬化性樹脂（熱溶融性熱硬化性樹脂）なので、接着性シート（１）の表面に溶融固定することが出来る。
フェノール系樹脂からなる熱硬化性樹脂粉末（３）として、特に、ノボラック型フェノール樹脂粉末を使用する場合、該粉末（３）として、ヘキサメチレンテトラミン等のアルデヒド供与体を硬化剤として含めたものを使用してもよい。なおヘキサメチレンテトラミン以外のアルデヒド供与体としては、例えば上記合成樹脂（４）において説明したものが使用可能である。
また積層材料（５）の製造時に接着性シート（１）や他の部材等に含まれる合成樹脂からホルムアルデヒド等の硬化剤が充分発生する場合には、硬化剤を含まないノボラック型フェノール樹脂粉末を使用してもよい。
本発明で使用される熱硬化性樹脂粉末（３）は、通常５００μｍ以下、望ましくは２５０μｍ以下である。
熱硬化性樹脂粉末（３）は多孔質シート（２）の表面に散布され、固定される。熱硬化性樹脂粉末（３）を多孔質シート（２）に固定する方法としては、例えば、未硬化状態の合成樹脂（４）を含浸する多孔質シート（２）の表面に熱硬化性樹脂粉末（３）を散布し、該合成樹脂（４）の硬化に伴い多孔質シート（２）の表面に固定する方法や、該熱硬化性樹脂粉末（３）が熱溶融性である場合には、多孔質シート（２）の表面に散布された熱硬化性樹脂粉末（３）を加熱し溶融して固定する方法がある。
なお本発明の熱硬化性樹脂粉末（３）は、接着性シート（１）の片面または両面に存在せしめてもよい。
〔接着性シートの製造方法〕
本発明の接着性シート（１）の製造方法の一例を図１に示す。図１に示されるように多孔質シート（２）をロール（１０）から引出し、該多孔質シート（２）をガイドロール（１１，１２，１３）によって合成樹脂（４）液を充填した合成樹脂含浸槽（１４）内に導入する。
該多孔質シート（２）は、合成樹脂含浸槽（１４）内で合成樹脂（４）を含浸し、引続き絞りロール（１５）によって絞りをかけられて合成樹脂（４）の含浸量が調節される。
含浸量の調節された合成樹脂（４）を含む多孔質シート（２）には、熱硬化性樹脂粉末（３）が散布器（１６）から散布される。
熱硬化性樹脂粉末（３）の散布された多孔質シート（２）は、次いで加熱装置（１７）によって該熱硬化性樹脂粉末（３）の硬化温度以下の条件で加熱乾燥されて、接着性シート（１）の原反（１Ａ）が得られる。
該原反（１Ａ）を所定寸法に切断すれば接着性シート（１）を得ることが出来る。
なお、本発明の接着性シート（１）の製造方法は、上記製造方法のみ限られるものではない。
〔積層材料〕
本発明の積層材料（５）とは、上記接着性シート（１）を、表皮材、芯材等の他の部材とを熱硬化性樹脂粉末（３）を介して接着したものである。
本発明の積層材料（５）には、例えば、自動車の天井材、ドアトリム、トランクルーム内装材、床下カバー等の内装材、建材等の種々の用途があり、これらの用途に合せて積層材料（５）は適宜設計されるものであり、かつ必須の構成要素として少なくとも上記接着性シート（１）を有するものである。
上記接着性シート（１）が接着される他の部材とは、ポリエステル繊維、ポリエチレン繊維、ポリプロピレン繊維、ポリアミド繊維、アクリル繊維、ウレタン繊維、ポリ塩化ビニル繊維、ポリ塩化ビニリデン繊維、ビスコース繊維、アセテート繊維、ウレタン繊維等の合成繊維、紙、ダンボール、パルプ、木綿、羊毛、絹、ヤシ繊維、麻繊維、竹繊維、ケナフ繊維等の天然繊維、ガラス繊維、炭素繊維、セラミック繊維、石綿等の無機繊維、またはこれらの繊維を使用した繊維製品のスクラップを解繊して得られた再生繊維等の１種または２種以上の繊維からなる不織布、編織物、フェルト、およびそれらの積層物等の繊維集合体、あるいは連続気泡を有するポリウレタン（軟質ポリウレタン発泡体、硬質ポリウレタン発泡体を含む）、ポリエチレン、ポリプロピレン等のオレフィン発泡体、ポリ塩化ビニル発泡体、ポリスチレン発泡体、メラミン樹脂、尿素樹脂等のアミノ系樹脂発泡体、エポキシ樹脂発泡体、フェノール系樹脂発泡体等の連続気泡構造プラスチック発泡体、プラスチックビーズの焼結体等の公知の発泡体からなり、本発明の接着性シート（１）が接着され得る部材である。
本発明の他の部材としては、例えば、表皮材等のシートや、芯材等の厚物がある。
なお他の部材には、所望により上記した合成樹脂（４）を含浸せしめてもよく、また更に上記添加剤を加えてもよい。
本発明の積層材料（５）として、例えば、図２に、合成樹脂（４）を含浸した多孔質体からなる芯材（６）と、接着性シート（１）を積層した積層材料（５）を示す。
上記積層材料（５）に使用される芯材（６）は、上記した多孔質シート（２）に使用される不織布、編織物、合成皮革、発泡体等の多孔質体に、上記した接着性シート（１）に使用される合成樹脂（４）を含浸せしめたものである。
本発明の積層材料（５）に使用される上記接着性シート（１）は、他の部材との接着性に優れ、かつ剛性に優れる。
また本発明の接着性シート（１）は良好な接着性および適度の剛性を有するので作業性にも優れる。
以下、本発明を実施例によって説明する。なお本発明は以下に示される実施例のみに限定されるものではない。
【実施例１】  図１に示される接着性シート（１）の製造方法によって、本発明の接着性シート（１）を製造した。以下、本実施例の接着性シート（１）の製造方法を詳細に説明する。
多孔質シート（２）（ポリエステル繊維からなる不織布、目付け５０ｇ／ｍ２）をロール（１０）から引出し、該多孔質シート（２）をガイドロール（１１，１２，１３）によって合成樹脂（４）液を充填した合成樹脂含浸槽（１４）内に導入した。なお該合成樹脂含浸槽（１４）内に充填した該合成樹脂（４）液は、フェノール・アルキルレゾルシン・ホルムアルデヒドの初期共縮合物の５０質量％水溶液である。
該多孔質シート（２）は、合成樹脂含浸槽（１４）内で合成樹脂（４）を含浸し、引続き絞りロール（１５）によって、合成樹脂（４）の含浸量を調節するために絞りをかけられた。なお該合成樹脂（４）の含浸量は、多孔質シート（２）に対して固形分として２０ｇ／ｍ２となるように調節された。引続き多孔質シート（２）の片面上に、散布器（１６）からノボラック型フェノール樹脂粉末（３）を散布（散布量は７ｇ／ｍ２）し、該粉末（３）の散布された多孔質シート（２）を、次いで加熱装置（１７）において、８０℃の温度条件で２分間加熱乾燥して、接着性シート（１）の原反（１Ａ）を得た。
上記原反（１Ａ）をカッターで所定形状に切断することによって図３に示される接着性シート（１）が得られた。
得られた接着性シート（１）を、芯材（６）（レゾール型フェノール樹脂を１０質量％含有するガラスウール、目付５００ｇ／ｍ２）上に重ね合わせ、図４に示すようにプレス成形装置（１８）によって２００℃、３０秒の条件でホットプレス成形して、図５に示される積層材料（５）を得た。該積層材料（５）は、自動車のエンジンフード等のサイレンサーとして使用される。
【実施例２】  実施例１において得られた接着性シート（１）の原反（１Ａ）を、室温（２５℃）で１ヶ月間保存し、保存後の原反（１Ａ）から得られる接着性シート（１）を用いて実施例１と同様に芯材（６）にプレス成形して積層材料（５）を製造した。１ヶ月間保存後の接着性シート（１）を用いた場合であっても、接着強度の充分な積層材料（５）が得られた。
また更に６ヶ月間、室温（２５℃）で保存した原反（１Ａ）より得られた接着性シート（１）を用いて、実施例１と同様に芯材（６）にプレス成形して積層材料（５）を製造した。６ヶ月間保存後の接着性シート（１）を用いた場合であっても接着強度の充分な積層材料（５）が得られた。
従って、本発明の接着性シート（１）は接着性に優れる。また本発明の接着性シート（１）を使用すれば、接着強度の充分な積層材料（５）を得ることが出来る。
〔比較例１〕
上記実施例１の比較例として、熱硬化性樹脂粉末（３）を有しない接着性シートを製造した。この比較例の接着性シートは、熱硬化性樹脂粉末（３）（ノボラック型フェノール樹脂粉末）を散布しないこと以外は、上記実施例１の接着性シート（１）と同様の方法で製造した。
室温（２５℃）で一週間および一ヶ月間保存した接着性シートを用いて実施例１と同様にして積層材料の製造を試みた。
しかし、一週間保存後の接着性シートは、接着性を消失し始めており、接着強度の充分な積層材料を得ることが出来ず、更に一ヶ月間保存後の接着性シートにおいては、完全に接着性を消失しているので積層材料を製造することが出来なかった。
熱硬化性樹脂粉末（３）を有しない比較例の接着性シートであっても、製造後数日間は接着性を有する。しかし、該接着性シートを室温下で一週間以上保存すると、接着性シートの接着性が消失し始める。
一方、実施例２の接着性シート（１）は原反の状態で、少なくとも６ヶ月間、室温で保存しても充分な接着性を保持する。
従って、本発明の接着性シート（１）は保存性に優れる。
【産業上の利用可能性】    本発明の接着性シートは、他の部材との接着性に優れる。
【図１】
2004005017.tif 000003
【図２】
2004005017.tif 000004
【図３】
2004005017.tif 000005
【図４】
2004005017.tif 000006
【図５】
2004005017.tif 000007
【国際調査報告】
2004005017.tif 000008
2004005017.tif 000009